(57)【要約】ヘイズが低く、ラミネートしやすく、かつ剥離しやすく、さらに剥離後の糊残りが抑制できる粘着シートのための粘着剤組成物を提供すること。ポリオキシアルキレンポリオール及びポリイソシアネート由来の構造を含む骨格を有し、かつ複数の末端に（メタ）アクリロイル基を有するポリウレタンを含むポリウレタン（Ａ）と、ポリウレタン（Ａ）以外の化合物であって、（メタ）アクリロイル基を複数有する多官能性単量体（Ｂ）と、ポリウレタン（Ａ）以外であり、かつ多官能性単量体（Ｂ）以外の化合物であって、ポリウレタン（Ａ）及び多官能性単量体（Ｂ）と重合可能な、その他の単量体（Ｃ）と、光重合開始剤（Ｄ）と、を含み、ポリウレタン（Ａ）の重量平均分子量が３０，０００〜２００，０００であることを特徴とする粘着剤組成物とする。
2019069746.tif 000002
【特許請求の範囲】
【請求項１】
ポリオキシアルキレンポリオール由来の構造及びポリイソシアネート由来の構造を含む骨格を有するポリウレタン（Ａ）と、
ポリウレタン（Ａ）以外の化合物であって、（メタ）アクリロイル基を複数有する多官能性単量体（Ｂ）と、
ポリウレタン（Ａ）以外であり、かつ多官能性単量体（Ｂ）以外の化合物であって、ポリウレタン（Ａ）及び多官能性単量体（Ｂ）と重合可能な、その他の単量体（Ｃ）と、
光重合開始剤（Ｄ）と、を含み、
前記ポリウレタン（Ａ）が、ポリウレタン（ａ１）を含み、
前記ポリウレタン（ａ１）は、ポリオキシアルキレンポリオール由来の構造及びポリイソシアネート由来の構造を含む骨格を有し、かつ、前記ポリウレタン（ａ１）の複数の末端に（メタ）アクリロイル基を有し、
ポリウレタン（Ａ）の重量平均分子量が３０，０００〜２００，０００であることを特徴とする粘着剤組成物。
【請求項２】
ポリウレタン（Ａ）、多官能性単量体（Ｂ）、及びその他の単量体（Ｃ）の合計量に対して、ポリウレタン（Ａ）を３０〜６０質量％、多官能性単量体（Ｂ）を１０〜２０質量％、その他の単量体（Ｃ）を２０〜５０質量％含む請求項１に記載の粘着剤組成物。
【請求項３】
ポリウレタン（Ａ）に含まれるポリオキシアルキレンポリオール由来の構造は、数平均分子量５００〜５，０００のポリオキシアルキレンポリオール由来の構造である請求項１または２に記載の粘着剤組成物。
【請求項４】
ポリウレタン（Ａ）の骨格は、ポリオキシアルキレングリコール及びジイソシアネートとの共重合体である請求項１〜３のいずれか１項に記載の粘着剤組成物。
【請求項５】
ポリウレタン（Ａ）の骨格は、ポリプロピレングリコール及びジフェニルメタンジイソシアネートの水素添加物との共重合体である請求項４に記載の粘着剤組成物。
【請求項６】
ポリウレタン（Ａ）における、（メタ）アクリロイル基は、（メタ）アクリロイルオキシ基の一部である請求項１〜５のいずれか１項に記載の粘着剤組成物。
【請求項７】
多官能性単量体（Ｂ）は、（メタ）アクリロイル基を３個以上有する請求項１〜６のいずれか１項に記載の粘着剤組成物。
【請求項８】
多官能性単量体（Ｂ）は、トリメチロールプロパントリアクリレートである請求項７に記載の粘着剤組成物。
【請求項９】
その他の単量体（Ｃ）は、（メタ）アクリロイル基を有する請求項８に記載の粘着剤組成物。
【請求項１０】
その他の単量体（Ｃ）は、（メタ）アルキルアクリレートを含む請求項９に記載の粘着剤組成物。
【請求項１１】
ポリウレタン（Ａ）は、ポリウレタン（ａ２）をさらに含み、
前記ポリウレタン（ａ２）は、ポリオキシアルキレンポリオール由来の構造及びポリイソシアネート由来の構造を含む骨格を有し、かついずれか１つ末端のみに（メタ）アクリロイル基を有する請求項１〜１０のいずれか１項に記載の粘着剤組成物。
【請求項１２】
数基準で、ポリウレタン（Ａ）に含まれるポリウレタン分子の末端の９０〜１００％に（メタ）アクリロイル基が導入されている請求項１〜１０のいずれか１項に記載の粘着剤組成物。
【請求項１３】
請求項１〜１２のいずれか１項に記載の光硬化性粘着剤組成物の硬化物を含む粘着層が基材上に形成された粘着シート。
【発明の詳細な説明】
【技術分野】
【０００１】
本発明は、粘着剤組成物及び粘着シートに関し、特に、（メタ）アクリロイル基を有する化合物を含む粘着剤組成物、及びこの粘着剤組成物の硬化物を有する粘着シートに関する。
本願は、２０１７年１０月５日に、日本に出願された特願２０１７−１９５４１１号に基づき優先権を主張し、その内容をここに援用する。
【背景技術】
【０００２】
スマートフォン、パソコン、テレビ等の液晶ディスプレイやタッチパネル等の光学部品には、種々の光学フィルムが使用されている。これらの光学フィルムの表面には、輸送工程、製造工程、検査工程での汚れや傷つきを防止する目的で、一般的に保護シート（粘着シート）がラミネートされる。この保護シートは、組み立て工程等の後工程において剥離される。このような保護シートのための粘着剤として、種々のウレタン粘着剤が提案されている。【０００３】
例えば、特許文献１では、ポリオキシアルキレンポリオールを骨格とし、かつ末端に（メタ）アクリロイル基を有する重量平均分子量が１万〜３０万のポリウレタン、ヒドロキシ基を有する（メタ）アクリル酸エステル、その他の光重合性単量体及び光重合開始剤を含む透明粘着シート用光硬化性組成物が記載されている。【０００４】
また、特許文献２では、ポリオキシアルキレン鎖の末端にウレタン結合を介して（メタ）アクリロイル基が結合したポリウレタン、ヒドロキシ基を有する（メタ）アクリル酸エステル、芳香環を有する（メタ）アクリル酸エステル、その他の重合性単量体及び光重合開始剤を含有する透明粘着シート用光硬化性組成物が記載されている。
【先行技術文献】
【特許文献】
【０００５】
【特許文献１】特開２０１４−２１０８９５号公報
【特許文献２】特開２０１６−２０４７７号公報
【発明の概要】
【発明が解決しようとする課題】
【０００６】
検査工程においては、製品または部品に保護シートがラミネートされた状態で、製品または部品の細かい異物や傷を十分に発見、あるいは検出できることが要求されることがある。そのため、保護シートには曇りが少ない、すなわちヘイズが低いことが求められる。【０００７】
製造工程においては、保護シートはラミネートと剥離が繰り返される場合がある。そのため、保護シートには被着体へのラミネートのしやすさ（被着体への高い濡れ性）、及び剥離しやすさが求められる。また、最近はディスプレイの大画面化、パネル部品等の薄膜化に伴って光学部品自体が割れやすくなっている。そのため、保護シートには適度な粘着性（剥離強度）を有しながら、より軽い力で剥離が可能であること（軽剥離性）も求められている。さらに、保護シートの剥離後に製品表面（被着体）へ粘着層の一部等が残る、いわゆる糊残りがないこと（再剥離性）も求められる。【０００８】
しかし、特許文献１及び特許文献２に記載の組成物は、製造工程で剥離するための保護シートへの使用を目的としたものではなく、これらの組成物を用いた粘着シートは剥離強度が高い。【０００９】
そのため、本発明の目的は、ヘイズが低く、ラミネートしやすく、かつ剥離しやすく、さらに剥離後の糊残りが抑制できる粘着シートのための粘着剤組成物を提供することにある。また、本発明のもう１つの目的は、ヘイズが低く、ラミネートしやすく、かつ剥離しやすく、さらに剥離後の糊残りが抑制できる粘着シートを提供することある。
【課題を解決するための手段】
【００１０】
上記課題を解決するための本発明の構成は以下の通りである。
〔１〕ポリオキシアルキレンポリオール由来の構造及びポリイソシアネート由来の構造を含む骨格を有するポリウレタン（Ａ）と、ポリウレタン（Ａ）以外の化合物であって、（メタ）アクリロイル基を複数有する多官能性単量体（Ｂ）と、ポリウレタン（Ａ）以外であり、かつ多官能性単量体（Ｂ）以外の化合物であって、ポリウレタン（Ａ）及び多官能性単量体（Ｂ）と重合可能な、その他の単量体（Ｃ）と、光重合開始剤（Ｄ）と、を含み、前記ポリウレタン（Ａ）が、ポリウレタン（ａ１）を含み、前記ポリウレタン（ａ１）は、ポリオキシアルキレンポリオール由来の構造及びポリイソシアネート由来の構造を含む骨格を有し、かつ、前記ポリウレタン（ａ１）の複数の末端に（メタ）アクリロイル基を有し、
ポリウレタン（Ａ）の重量平均分子量が３０，０００〜２００，０００であることを特徴とする粘着剤組成物。
〔２〕ポリウレタン（Ａ）、多官能性単量体（Ｂ）、及びその他の単量体（Ｃ）の合計量に対して、ポリウレタン（Ａ）を３０〜６０質量％、多官能性単量体（Ｂ）を１０〜２０質量％、その他の単量体（Ｃ）を２０〜５０質量％含む〔１〕に記載の粘着剤組成物。
〔３〕ポリウレタン（Ａ）に含まれるポリオキシアルキレンポリオール由来の構造は、数平均分子量５００〜５，０００のポリオキシアルキレンポリオール由来の構造である〔１〕または〔２〕に記載の粘着剤組成物。
〔４〕ポリウレタン（Ａ）の骨格は、ポリオキシアルキレングリコール及びジイソシアネートとの共重合体である〔１〕〜〔３〕のいずれかに記載の粘着剤組成物。
〔５〕ポリウレタン（Ａ）の骨格は、ポリプロピレングリコール及びジフェニルメタンジイソシアネートの水素添加物との共重合体である〔４〕に記載の粘着剤組成物。
〔６〕ポリウレタン（Ａ）における、（メタ）アクリロイル基は、（メタ）アクリロイルオキシ基の一部である〔１〕〜〔５〕のいずれかに記載の粘着剤組成物。
〔７〕多官能性単量体（Ｂ）は、（メタ）アクリロイル基を３個以上有する〔１〕〜〔６〕のいずれかに記載の粘着剤組成物。
〔８〕多官能性単量体（Ｂ）は、トリメチロールプロパントリアクリレートである〔７〕に記載の粘着剤組成物。
〔９〕その他の単量体（Ｃ）は、（メタ）アクリロイル基を有する〔８〕に記載の粘着剤組成物。
〔１０〕その他の単量体（Ｃ）は、（メタ）アルキルアクリレートを含む〔９〕に記載の粘着剤組成物。
〔１１〕ポリウレタン（Ａ）は、ポリウレタン（ａ２）をさらに含み、前記ポリウレタン（ａ２）は、ポリオキシアルキレンポリオール及びポリイソシアネート由来の構造を含む骨格を有し、かついずれか１つ末端のみに（メタ）アクリロイル基を有する〔１〕〜〔１０〕のいずれかに記載の粘着剤組成物。
〔１２〕数基準で、ポリウレタン（Ａ）に含まれるポリウレタン分子の末端の９０〜１００％に（メタ）アクリロイル基が導入されている〔１〕〜〔１０〕のいずれかに記載の粘着剤組成物。
〔１３〕〔１〕〜〔１２〕のいずれかに記載の光硬化性粘着剤組成物の硬化物を含む粘着層が基材上に形成された粘着シート。
【発明の効果】
【００１１】
本発明によれば、ヘイズが低く、ラミネートしやすく、かつ剥離しやすく、さらに剥離後の糊残りが抑制できる粘着シートのための粘着剤組成物を提供することができる。また、本発明によれば、ヘイズが低く、ラミネートしやすく、かつ剥離しやすく、さらに剥離後の糊残りが抑制できる粘着シートを提供することができる。
【図面の簡単な説明】
【００１２】
【図１】粘着シートのラミネート性評価方法を示した平面図である。
【図２】図１におけるＡ−Ａ断面図である。
【発明を実施するための形態】
【００１３】
以下、本発明の一実施形態について説明する。ここで、（メタ）アクリロイル基とは、化学式ＣＨ２＝ＣＨ−ＣＯ−で表される基、または化学式ＣＨ２＝Ｃ（ＣＨ３）−ＣＯ−で表される官能基を意味し、（メタ）アクリロイルオキシ基とは、化学式ＣＨ２＝ＣＨ−ＣＯ−Ｏ−で表される基、または化学式ＣＨ２＝Ｃ（ＣＨ３）−ＣＯ−Ｏ−で表される官能基を意味する。また、イソシアナト基とは、化学式−Ｎ＝Ｃ＝Ｏで表される官能基を意味する。
【００１４】
＜１．粘着剤組成物＞
本実施形態にかかる粘着剤組成物は、ポリオキシアルキレンポリオール由来の構造及びポリイソシアネート由来の構造を含む骨格を有するポリウレタン（Ａ）と、ポリウレタン（Ａ）以外の化合物であって、（メタ）アクリロイル基を複数有する多官能性単量体（Ｂ）と、ポリウレタン（Ａ）以外であり、かつ多官能性単量体（Ｂ）以外である単量体であって、ポリウレタン（Ａ）及び多官能性単量体（Ｂ）と重合可能な、その他の単量体（Ｃ）と光重合開始剤（Ｄ）と、を含む。前記ポリウレタン（Ａ）が、ポリウレタン（ａ１）を含み、前記ポリウレタン（ａ１）は、ポリオキシアルキレンポリオール由来の構造及びポリイソシアネート由来の構造を含む骨格を有し、かつ、前記ポリウレタン（ａ１）の複数の末端に（メタ）アクリロイル基を有る。ポリウレタン（Ａ）の重量平均分子量が３０，０００〜２００，０００である。また、本実施形態にかかる粘着剤組成物は、必要に応じて、脂肪酸エステル等の添加剤を含んでもよい。さらに、本実施形態にかかる粘着剤組成物は、必要に応じて、溶媒を含んでいてもよい。以下、粘着剤組成物に含まれる各成分について説明する。なお、以下の説明において、ポリウレタン（Ａ）、多官能性単量体（Ｂ）、及びその他の単量体（Ｃ）からなる成分を「成分（Ａ）〜（Ｃ）」と言うこともある。
【００１５】
＜１−１．ポリウレタン（Ａ）＞
ポリウレタン（Ａ）は、ポリオキシアルキレンポリオール及びポリイソシアネート由来の構造を含む骨格を有する。ポリウレタン（Ａ）は、ポリウレタン（ａ１）を含む。ポリウレタン（ａ１）は、ポリオキシアルキレンポリオール由来の構造及びポリイソシアネート由来の構造を含む骨格を有し、かつ、前記ポリウレタン（ａ１）の複数の末端に（メタ）アクリロイル基を有する。なお、ポリウレタンの末端の（メタ）アクリロイル基は、（メタ）アクリロイルオキシ基の一部であることが好ましい。また、ポリウレタン（Ａ）は、ポリオキシアルキレンポリオール由来の構造及びポリイソシアネート由来の構造を含む骨格を有し、かつ１つの末端のみに（メタ）アクリロイル基を有するポリウレタン（ａ２）をさらに含んでいてもよい。ポリウレタン（Ａ）にはポリウレタン（ａ１）、ポリウレタン（ａ２）以外の成分は含まれない。なお、ポリウレタンの末端の（メタ）アクリロイル基の数の調節方法は、ポリウレタン（Ａ）の製造方法の項においてその一例を後述する。
【００１６】
ポリオキシアルキレンポリオールとしては、炭素数２〜４のアルキレン鎖を有するものが好ましく、その具体例としては、例えば、ポリオキシエチレンポリオール、ポリオキシプロピレンポリオール、ポリオキシブチレンポリオール等が挙げられる。また、ポリオキシアルキレンポリオールの中でも、ポリオキシアルキレンジオールが好ましく用いられ、ポリプロピレングリコールが特に好ましく用いられる。
【００１７】
なお、ポリオキシアルキレンポリオールとしては、２種以上のオキシアルキレンポリオールの共重合体でもよい。また、ポリウレタン（Ａ）としては、２種以上の異なるポリオキシアルキレンポリオール由来の構造がポリイソシアネートを挟んで重合された構成であってもよい。
【００１８】
ポリオキシアルキレンポリオールの数平均分子量が過度に小さいと、粘着剤組成物を硬化して得られた粘着層の剥離強度が低下することがある。一方、ポリオキシアルキレンポリオールの数平均分子量が過度に大きくなると、ポリウレタン中のウレタン結合が少なくなることから粘着層の凝集力が低下する懸念がある。この観点から、ポリオキシアルキレンポリオールの数平均分子量は、５００〜５，０００であることが好ましく、８００〜４，０００であることがより好ましく、１，０００〜３，０００であることがさらに好ましい。
【００１９】
ポリイソシアネートとしては、特に限定されないが、ジイソシアネートが好ましい。ジイソシアネートとしては、例えば、トリレンジイソシアネート及びその水素添加物、キシリレンジイソシアネート及びその水素添加物、ジフェニルメタンジイソシアネート及びその水素添加物、１，５‐ナフチレンジイソシアネート及びその水素添加物、ヘキサメチレンジイソシアネート、トリメチルヘキサメチレンジイソシアネート、テトラメチルキシリレンジイソシアネート、イソホロンジイソシアネート、４，４’‐ジシクロヘキシルジイソシアネート、１，３‐ビス（イソシアネートメチル）シクロヘキサン、ノルボルナンジイソシアネート等が挙げられる。
【００２０】
これらの例示された化合物の中でも、耐光性、反応性の制御の点から、イソホロンジイソシアネートまたはジフェニルメタンジイソシアネートの水素添加物が好ましく、反応性の点でジフェニルメタンジイソシアネートの水素添加物がより好ましい。ポリウレタン（Ａ）に含まれるポリイソシアネート由来の構造は１種類からなるものでもよく、２種類以上を含む構造でもよい。
【００２１】
ポリウレタン（Ａ）の重量平均分子量は３０，０００〜２００，０００であり、好ましくは５０，０００〜１５０，０００であり、さらに好ましくは７０，０００〜１００，０００である。ポリウレタン（Ａ）の重量平均分子量が３０，０００以上であれば、粘着剤組成物を硬化して得られる粘着層は、十分な柔軟性を有するため、この粘着層を有する粘着シートはラミネートしやすい。また、ポリウレタン（Ａ）の重量平均分子量が２００，０００以下であれば、粘着剤組成物としての取り扱いが容易であり、作業性を向上させることができる。
【００２２】
ポリウレタン（Ａ）の含有量を多くすることで、粘着剤組成物の硬化物の凝集力を大きくすることができ、粘着層が柔らかくなり過ぎることによる粘着面（粘着層と被着体の間）への気泡の挟み込みを抑制することができる。ポリウレタン（Ａ）の含有量を少なくすることで、粘着剤組成物の硬化物の凝集力を抑え、粘着層が柔軟になり、粘着層の被着体に対する濡れ性を向上することができる。これらの観点から、ポリウレタン（Ａ）の含有量は、成分（Ａ）〜（Ｃ）の合計量に対して３０〜６０質量％であることが好ましく、３４〜５６質量％であることがより好ましく、３７〜５３質量％であることがさらに好ましい。ポリウレタン（Ａ）の含有量が３０〜６０質量％であれば、粘着シートとして使用する際の凝集力、剥離強度が適したものとなる。
【００２３】
＜１−２．多官能性単量体（Ｂ）＞
多官能性単量体（Ｂ）は、粘着剤組成物の硬化物を用いた粘着層（粘着シート）の剥離強度を調整する。多官能性単量体（Ｂ）は、ポリウレタン（Ａ）以外であって、（メタ）アクリロイル基を複数有しているが、（メタ）アクリロイル基の数が２個以上であれば特に制限はない。ただし、硬化性の観点から、多官能性単量体（Ｂ）は３個以上の（メタ）アクリロイル基を有することが好ましい。
【００２４】
多官能性単量体（Ｂ）としては、ポリオールポリ（メタ）アクリレートであることが好ましく、例えば、ポリエチレングリコールジ（メタ）アクリレート、ジエチレングリコールジ（メタ）アクリレート、ネオペンチルグリコールジ（メタ）アクリレート、トリエチレングリコールジ（メタ）アクリレート、トリプロピレングリコールジ（メタ）アクリレート、ヒドロキシピバリン酸エステルネオペンチルグリコールジ（メタ）アクリレート、１，３‐ビス（ヒドロキシエチル）‐５，５‐ジメチルヒダントインジ（メタ）アクリレート、α，ω‐ジ（メタ）アクリルビスジエチレングリコールフタレート、トリメチロールプロパントリ（メタ）アクリレート、エチレングリコールジ（メタ）アクリレート、テトラエチレングリコールジ（メタ）アクリレート、ポリエチレングリコールジ（メタ）アクリレート、１，４‐ブタンジオールジ（メタ）アクリレート、１，６‐ヘキサンジオールジ（メタ）アクリレート、ジアクリロキシエチルフォスフェート、ジペンタエリスリトールトリヒドロキシ（メタ）アクリレート、ペンタエリスリトールテトラ（メタ）アクリレート等が挙げられる。
【００２５】
これらの中でも、粘着剤組成物を用いた粘着シートの剥離強度を低く調整しやすいという点から、１，６‐ヘキサンジオールジ（メタ）アクリレート、トリメチロールプロパントリ（メタ）アクリレート、ジペンタエリスリトールトリヒドロキシ（メタ）アクリレート、ペンタエリスリトールテトラ（メタ）アクリレートがより好ましく、トリメチロールプロパントリ（メタ）アクリレートがさらに好ましい。また、多官能性単量体（Ｂ）は、１種類の化合物からなるものでもよく、２種類以上の化合物からなるものでもよい。
【００２６】
多官能性単量体（Ｂ）の含有量を多くすることで粘着シートとしての剥離強度を弱めることができる。また、多官能性単量体（Ｂ）の含有量を少なくすることで粘着シートとしてヘイズを低くすることができる。これらの観点から、多官能性単量体（Ｂ）の含有量は、成分（Ａ）〜（Ｃ）の合計量に対して１０〜２０質量％であることが好ましく、１１〜１９質量％であることがより好ましく、１２〜１８質量％であることがさらに好ましい。多官能性単量体（Ｂ）の含有量が１０〜２０質量部であれば、軽剥離性に優れた粘着シートが得られる。
【００２７】
＜１−３．その他の単量体（Ｃ）＞
その他の単量体（Ｃ）は、ポリウレタン（Ａ）以外であり、かつ多官能性単量体（Ｂ）以外の化合物であって、ポリウレタン（Ａ）及び多官能性単量体（Ｂ）と重合可能であれば特に限定されない。ただし、その他の単量体（Ｃ）は、ポリウレタン（Ａ）及び多官能性単量体（Ｂ）と重合するための官能基として、ラジカル重合可能なエチレン性不飽和結合を有することが好ましく、その中でもビニル基または（メタ）アクリロイル基であることがより好ましく、（メタ）アクリロイル基であることがさらに好ましい。
【００２８】
その他の単量体（Ｃ）としては、特に限定されないが、アルキル（メタ）アクリレート、環状アルキル（メタ）アクリレート、アルコキシアルキル（メタ）アクリレート、アルコキシ（ポリ）アルキレングリコール（メタ）アクリレート、ヒドロキシ基含有（メタ）アクリレート、カルボキシ基含有（メタ）アクリレート、フッ素化アルキル（メタ）アクリレート、ジアルキルアミノアルキル（メタ）アクリレート、（メタ）アクリルアミド、エポキシ基含有（メタ）アクリレート等が挙げられる。
【００２９】
アルキル（メタ）アクリレートとしては、例えば、メチル（メタ）アクリレート、エチル（メタ）アクリレート、ｎ‐プロピル（メタ）アクリレート、ｎ‐ブチル（メタ）アクリレート、ｔｅｒｔ‐ブチル（メタ）アクリレート、イソブチル（メタ）アクリレート、２‐エチルヘキシル（メタ）アクリレート、イソデシル（メタ）アクリレート、ｎ‐ヘキシル（メタ）アクリレート、イソオクチル（メタ）アクリレート、イソステアリル（メタ）アクリレート、ラウリル（メタ）アクリレート、トリデシル（メタ）アクリレート等が挙げられる。
【００３０】
環状アルキル（メタ）アクリレートとしては、例えば、シクロヘキシル（メタ）アクリレート、ノルボルニル（メタ）アクリレート、イソボルニル（メタ）アクリレート、ノルボルナニル（メタ）アクリレート、ジシクロペンテニル（メタ）アクリレート、ジシクロペンテニルオキシエチル（メタ）アクリレート、ジシクロペンタニル（メタ）アクリレート、ジシクロペンタニルオキシエチル（メタ）アクリレート、トリシクロデカンジメチロールジ（メタ）アクリレート等が挙げられる。
【００３１】
アルコキシアルキル（メタ）アクリレートとしては、例えば、エトキシエチル（メタ）アクリレート、メトキシエチル（メタ）アクリレート、ブトキシエチル（メタ）アクリレート、２‐メトキシエトキシエチル（メタ）アクリレート、２‐エトキシエトキシエチル（メタ）アクリレート等が挙げられる。
【００３２】
アルコキシ（ポリ）アルキレングリコール（メタ）アクリレートとしては、例えば、メトキシジエチレングリコール（メタ）アクリレート、エトキシジエチレングリコール（メタ）アクリレート、メトキシジプロピレングリコール（メタ）アクリレート等が挙げられる。
【００３３】
ヒドロキシ基含有（メタ）アクリレートとしては、例えば、２‐ヒドロキシエチル（メタ）アクリレート、２‐ヒドロキシプロピル（メタ）アクリレート、４‐ヒドロキシブチル（メタ）アクリレート、１，３‐ブタンジオール（メタ）アクリレート、１，４‐ブタンジオール（メタ）アクリレート、１，６‐ヘキサンジオール（メタ）アクリレート、３‐メチルペンタンジオール（メタ）アクリレート等が挙げられる。
【００３４】
カルボキシ基含有（メタ）アクリレートとしては、例えば、（メタ）アクリル酸、β‐カルボキシエチル（メタ）アクリレート等が挙げられる。
【００３５】
フッ素化アルキル（メタ）アクリレートとしては、例えば、オクタフルオロペンチル（メタ）アクリレート等が挙げられる。
【００３６】
ジアルキルアミノアルキル（メタ）アクリレートとしては、例えば、Ｎ，Ｎ‐ジメチルアミノエチル（メタ）アクリレート、Ｎ，Ｎ‐ジエチルアミノエチル（メタ）アクリレート等が挙げられる。
【００３７】
（メタ）アクリルアミドとしては、例えば、（メタ）アクリルアミド、Ｎ‐メチル（メタ）アクリルアミド、Ｎ‐エチル（メタ）アクリルアミド、Ｎ‐プロピル（メタ）アクリルアミド、Ｎ‐イソプロピルアクリルアミド、Ｎ‐ヘキシル（メタ）アクリルアミド、Ｎ，Ｎ‐ジメチル（メタ）アクリルアミド、Ｎ，Ｎ‐ジエチル（メタ）アクリルアミド、（メタ）アクリロイルモルホリン、ジアセトンアクリルアミド等が挙げられる。
【００３８】
エポキシ基含有（メタ）アクリレートとしては、例えば、グリシジル（メタ）アクリレート等が挙げられる。
【００３９】
また、その他の単量体（Ｃ）として、上記の化合物以外では、例えば、アクリロニトリル、メタクリロニトリル、スチレン、α‐メチルスチレン、酢酸ビニル、プロピオン酸ビニル、ステアリン酸ビニル、塩化ビニル、塩化ビニリデン、アルキルビニルエーテル、ビニルトルエン、Ｎ‐ビニルピリジン、Ｎ‐ビニルピロリドン、イタコン酸ジアルキルエステル、フマル酸ジアルキルエステル、アリルアルコール、ヒドロキシブチルビニルエーテル、ヒドロキシエチルビニルエーテル、４‐ヒドロキシメチルシクロヘキシルメチルビニルエーテル、トリエチレングリコールモノビニルエーテル又はジエチレングリコールモノビニルエーテル、メチルビニルケトン、Ｎ‐アクリルアミドメチルトリメチルアンモニウムクロライド、アリルトリメチルアンモニウムクロライド、ジメチルアリルビニルケトン等が挙げられる。
【００４０】
これらの例示された化合物の中でも、ポリウレタン（Ａ）との相溶性、粘着剤組成物の粘度、剥離強度の調整の観点から、アルキル（メタ）アクリレートが好ましく、２‐エチルヘキシル（メタ）アクリレート、イソオクチル（メタ）アクリレート、イソステアリル（メタ）アクリレート、イソボルニル（メタ）アクリレート、（メタ）アクリロイルモルホリンがより好ましく、２‐エチルヘキシル（メタ）アクリレートがさらに好ましい。また、その他の単量体（Ｃ）は、１種類の化合物からなるものでもよく、２種類以上の化合物からなるものでもよい。
【００４１】
その他の単量体（Ｃ）の含有量を多くすることで、粘着剤組成物の硬化物の凝集力を弱め、粘着層を柔軟にして、被着体に対する濡れ性を向上させることができる。一方で、その他の単量体（Ｃ）の含有量を少なくすることで、粘着剤組成物を硬化物の凝集力が大きくなり、粘着層が柔らかくなりすぎることによる、粘着面（粘着層と被着体の間）への気泡の挟み込みを抑制することができる。このような観点から、その他の単量体（Ｃ）の含有量は、成分（Ａ）〜（Ｃ）の合計量に対して２０〜５０質量％であることが好ましく、２３〜４７質量％であることがより好ましく、２５〜４５質量％であることがさらに好ましい。その他の単量体（Ｃ）の含有量が２０〜５０質量％であれば、粘着剤組成物を硬化して得られる粘着層の凝集力が十分に得られるため好ましい。
【００４２】
＜１−４．光重合開始剤（Ｄ）＞
光重合開始剤（Ｄ）としては、特に限定されないが、カルボニル系光重合開始剤、スルフィド系光重合開始剤、アシルホスフィンオキサイド類、キノン系光重合開始剤、スルホクロリド系光重合開始剤、チオキサントン系光重合開始剤等が挙げられる。
【００４３】
カルボニル系光重合開始剤としては、例えば、ベンゾフェノン、ベンジル、ベンゾイン、ω‐ブロモアセトフェノン、クロロアセトン、アセトフェノン、２，２‐ジエトキシアセトフェノン、２，２‐ジメトキシ‐２‐フェニルアセトフェノン、ｐ‐ジメチルアミノアセトフェノン、ｐ‐ジメチルアミノプロピオフェノン、２‐クロロベンゾフェノン、４，４’‐ジクロロベンゾフェノン、４，４’‐ビスジエチルアミノベンゾフェノン、ミヒラーケトン、ベンゾインメチルエーテル、ベンゾインイソブチルエーテル、ベンゾイン‐ｎ‐ブチルエーテル、ベンジルメチルケタール、１‐ヒドロキシシクロヘキシルフェニルケトン、２‐ヒドロキシ‐２‐メチル‐１‐フェニル‐プロパン‐１‐オン、１‐（４‐イソプロピルフェニル）‐２‐ヒドロキシ‐２‐メチルプロパン‐１‐オン、メチルベンゾイルホルメート、２，２‐ジエトキシアセトフェノン、４‐Ｎ，Ｎ’‐ジメチルアセトフェノン、２‐メチル‐１‐［４‐（メチルチオ）フェニル］‐２‐モルフォリノプロパン‐１‐オン等が挙げられる。
【００４４】
スルフィド系光重合開始剤としては、例えば、ジフェニルジスルフィド、ジベンジルジスルフィド、テトラエチルチウラムジスルフィド、テトラメチルアンモニウムモノスルフィド等が挙げられる。
【００４５】
アシルホスフィンオキサイド類としては、例えば、２，４，６‐トリメチルベンゾイルジフェニルホスフィンオキサイド、２，４，６‐トリメチルベンゾイルフェニルエトキシホスフィンオキサイド等が挙げられる。
【００４６】
キノン系光重合開始剤としては、例えば、ベンゾキノン、アントラキノン等のキノン系光重合開始剤が挙げられる。
【００４７】
スルホクロリド系光重合開始剤としては、例えば、２‐ナフタレンスルホニルクロライド等が挙げられる。
【００４８】
チオキサントン系光重合開始剤としては、例えば、チオキサントン、２‐クロロチオキサントン、２‐メチルチオキサントン等が挙げられる。
【００４９】
これらの例示された化合物の中でも、粘着剤組成物を硬化して得られる粘着層の透明性の点から、１‐ヒドロキシシクロヘキシルフェニルケトン、２，４，６‐トリメチルベンゾイルジフェニルフォスフィンオキサイドが好ましい。また、光重合開始剤（Ｄ）は、１種類の化合物からなるものでもよく、２種類以上の化合物からなるものでもよい。
【００５０】
光重合開始剤（Ｄ）の含有量は、成分（Ａ）〜（Ｃ）の合計量１００質量部に対して、０．２〜５質量部であることが好ましく、０．５〜３質量部であることがより好ましく、０．５〜２質量部であることがさらに好ましい。光重合開始剤（Ｄ）の上記含有量が０．２質量部以上であれば、光硬化するのに十分な量であり、５質量部以下であれば、得られる粘着シートの剥離性も良好である。
【００５１】
＜１−５．添加剤＞
粘着剤組成物には、得られる粘着シートのラミネート性（濡れ性）、泡抜け性（貼合時に挟み込んだ気泡の抜けやすさ）を向上させるため、必要に応じて、脂肪酸エステルを添加してもよい。脂肪酸エステルの例としては、炭素数が８〜１８の一塩基酸、あるいは多塩基酸と炭素数が１８以下の分岐アルコールとのエステル、炭素数が１４〜１８の不飽和脂肪酸、あるいは分岐鎖を有する酸と４価のアルコールとのエステル等が挙げられる。脂肪酸エステルとして好ましい具体的な例としては、ミリスチン酸イソプロピルが挙げられる。脂肪酸エステルの添加量としては、成分（Ａ）〜（Ｃ）の合計量１００質量部に対して、１〜３０質量部が好ましく、３〜２０質量部がより好ましく、５〜１５質量部がさらに好ましい。
【００５２】
また、粘着剤組成物には、透明性を損なわない範囲で、必要に応じて、その他の添加剤を添加してもよい。添加剤としては、例えば、可塑剤、表面潤滑剤、レベリング剤、軟化剤、酸化防止剤、老化防止剤、光安定剤、紫外線吸収剤、重合禁止剤、ベンゾトリアゾール系等の光安定剤、リン酸エステル系及びその他の難燃剤、界面活性剤のような帯電防止剤、染料等が挙げられる。
【００５３】
＜１−６．溶媒＞
粘着剤組成物は、低分子量成分として、多官能性単量体（Ｂ）、その他の単量体（Ｃ）を含んでいるため、溶媒を加えなくとも塗布可能な粘度に調整することができるが、塗工時の粘度調整を目的として溶媒を添加してもよい。溶媒は粘着剤組成物に含まれるその他の成分等によって適宜選択可能であるが、有機溶媒が好ましい。用いられる有機溶媒としては、特に限定されないが、メチルエチルケトン、アセトン、酢酸エチル、テトラヒドロフラン、ジオキサン、シクロヘキサノン、ｎ‐へキサン、トルエン、キシレン、ｎ‐プロパノール、イソプロパノール等が挙げられる。これらの有機溶媒は単独で使用してもよく、また２種以上を混合して用いてもよい。溶媒は、粘着剤組成物を基材等に塗布した後、乾燥することにより除去し、その後に光硬化を行うことが好ましい。
【００５４】
＜２．粘着剤組成物の製造方法＞
なお、ここでは、ポリウレタン（Ａ）の合成方法についてはその例を説明するが、多官能性単量体（Ｂ）及びその他の単量体（Ｃ）及び粘着剤組成物に含まれるその他の成分については用いる化合物の種類によって様々であるため合成方法の説明を省略する。
【００５５】
＜２−１．ポリウレタン（Ａ）の合成方法＞
以下、本実施形態の粘着剤組成物に含まれるポリウレタン（Ａ）の好ましい合成方法の一例について説明するが、ポリウレタン（Ａ）の合成方法はこれに限られず、合成に用いる原料や設備等の条件によって適宜変更可能である。また、この例においては、ヒドロキシ基とイソシアナト基の反応は、いずれの工程においても、イソシアナト基に不活性な有機溶媒の存在下で、ジブチルスズジラウレート、ジブチルスズジエチルヘキソエート、ジオクチルスズジラウレート等のウレタン化触媒を用いて行われる。反応は、３０〜１００℃で１〜５時間継続して行われることが好ましい。ウレタン化触媒の使用量は、反応物の総質量に対して、５０〜５００質量ｐｐｍであることが好ましい。
【００５６】
まず、ポリオキシアルキレンポリオールとポリイソシアネートとを、イソシアナト基量（数基準、以下同じ）がヒドロキシ基量（数基準、以下同じ）より多くなる割合で仕込み、これらを反応させて末端にイソシアナト基を有するポリウレタンを合成する。ポリオキシアルキレンポリオール及びポリイソシアネートの具体的な例は、ポリウレタン（Ａ）の項で例示したとおりである。
【００５７】
このとき、ヒドロキシ基量に対するイソシアナト基量を調整することで、分子量（重合度）を調整することが可能である。具体的には、ヒドロキシ基量に対するイソシアナト基量の過剰量が少ないほど、イソシアナト基を有するポリウレタンの分子量は大きくなり、ヒドロキシ基量に対するイソシアナト基量の過剰量が多いほど、イソシアナト基を有するポリウレタンの分子量は小さくなる。
【００５８】
次に、末端にイソシアナト基を有するポリウレタンと、ヒドロキシ基及び（メタ）アクリロイル基を有する化合物を反応させて、分子鎖末端に（メタ）アクリロイル基を持つポリウレタン（Ａ）を合成する。なお、この化合物に含まれる（メタ）アクリロイル基は、（メタ）アクリロイルオキシ基の一部であることが好ましい。
【００５９】
ヒドロキシ基及び（メタ）アクリロイル基を有する化合物としては、特に限定されないが、２‐ヒドロキシエチル（メタ）アクリレート、２‐ヒドロキシプロピル（メタ）アクリレート、４‐ヒドロキシブチル（メタ）アクリレート等のヒドロキシアルキル（メタ）アクリレート；１，３‐ブタンジオールモノ（メタ）アクリレート、１，４‐ブタンジオールモノ（メタ）アクリレート、１，６‐ヘキサンジオールモノ（メタ）アクリレート、３‐メチルペンタンジオールモノ（メタ）アクリレート等の各種ポリオール由来の（メタ）アクリロイル基を有するモノオール等が挙げられる。これらは、単独で使用してもよいし、２種類以上を組み合わせて使用してもよい。中でも、イソシアナト基との反応性、光硬化性の点で、２‐ヒドロキシエチル（メタ）アクリレートが好ましい。
【００６０】
また、ヒドロキシ基及び（メタ）アクリロイル基を有する化合物に加えて、（メタ）アクリロイル基を有さず、ヒドロキシ基を１個有するアルキルアルコールを併用して、末端にイソシアナト基を有するポリウレタンと反応させることで、（メタ）アクリロイル基の導入量を調整することができる。アルキルアルコールとしては、特に限定されないが、直鎖型、分岐型、脂環型のアルキルアルコール等が挙げられ、これらは単独で使用してもよいし、２種類以上を組み合わせて使用してもよい。これにより、少なくともいずれかの末端に上記アルキルアルコール由来の構造を有するポリウレタンが生成する。この場合、ポリウレタン（Ａ）には、少なくともいずれかの末端に（メタ）アクリロイル基を有さないポリウレタンが含まれることになる。そのため、１つの末端にのみ（メタ）アクリロイル基を有するポリウレタンも含まれ得ることになる。
【００６１】
数基準で、ポリウレタン（Ａ）に含まれるポリウレタンの末端の９０〜１００％に（メタ）アクリロイル基が導入されていることが好ましく、９５〜１００％がより好ましく、１００％がさらに好ましい。（メタ）アクリロイル基の導入量が、イソシアナト基に対して、数基準で９０％以上であれば、粘着剤組成物を硬化して得られる粘着層の凝集力が十分に得られる。全てのポリウレタン分子鎖の末端の数に対する（メタ）アクリロイル基が導入されている末端の数の割合は、ＩＲ、ＮＭＲ等により測定することができる。
【００６２】
＜２−２．ポリウレタン（Ａ）の合成方法の変形例＞
ポリウレタン（Ａ）の合成方法の変形例について説明する。なお、この例においても、上記の例と同様、ヒドロキシ基とイソシアナト基の反応は、いずれの工程においても、イソシアナト基に不活性な有機溶媒の存在下で、ジブチルスズジラウレート、ジブチルスズジエチルヘキソエート、ジオクチルスズジラウレート等のウレタン化触媒を用いて行われる。反応は、３０〜１００℃で１〜５時間継続して行われることが好ましい。ウレタン化触媒の使用量は、反応物の総質量に対して、５０〜５００質量ｐｐｍであることが好ましい。本変形例では、まず、ポリオキシアルキレンポリオールとポリイソシアネートを、ヒドロキシ基量がイソシアナト基量より多くなる割合で反応させて、末端にヒドロキシ基を有するポリウレタンを合成する。
【００６３】
このとき、上記の例と同様、イソシアナト基量に対するヒドロキシ基量の比を調整することで、分子量を調整することが可能である。具体的には、イソシアナト基量に対するヒドロキシ基量の過剰量が少ないほど、ヒドロキシ基を有するポリウレタンの分子量は大きくなり、イソシアナト基量に対するヒドロキシ基量の過剰量が多いほど、ヒドロキシ基を有するポリウレタンの分子量は小さくなる。
【００６４】
次に、末端にヒドロキシ基を有するポリウレタンと、イソシアナト基及び（メタ）アクリロイル基を有する化合物を反応させて、分子鎖末端に（メタ）アクリロイル基を持つポリウレタン（Ａ）を合成する。なお、この化合物に含まれる（メタ）アクリロイル基は、（メタ）アクリロイルオキシ基の一部であることが好ましい。
【００６５】
イソシアナト基及び（メタ）アクリロイル基を有する化合物としては、特に限定されないが、２‐（メタ）アクリロイルオキシエチルイソシアネート、２‐（メタ）アクリロイルオキシプロピルイソシアネート、１，１‐ビス（アクリロイルオキシメチル）エチルイソシアネート等が挙げられる。また、イソシアナト基及び（メタ）アクリロイル基を有する化合物の市販品としては、例えば、昭和電工株式会社製のカレンズＭＯＩ（登録商標）やカレンズＡＯＩ（登録商標）などが例示できる。これらは、単独で使用してもよいし、２種以上を組み合わせて使用してもよい。中でも、ヒドロキシ基との反応性、光硬化性の点から、２‐（メタ）アクリロイルオキシエチルイソシアネートが好ましい。
【００６６】
また、イソシアナト基及び（メタ）アクリロイル基を有する化合物に加えて、（メタ）アクリロイル基を有さず、イソシアナト基を１個有するアルキルイソシアネートを併用して、末端にヒドロキシ基を有するポリウレタンと反応させることで、（メタ）アクリロイル基の導入量を調整することができる。アルキルイソシアネートとしては、特に限定されないが、直鎖型、分岐型、脂環型のアルキルイソシアネート等が挙げられ、これらは単独で使用してもよいし、２種類以上を組み合わせて使用してもよい。これにより、少なくともいずれかの末端に上記アルキルイソシアネート由来の構造を有するポリウレタンが生成する。この場合、ポリウレタン（Ａ）には、少なくともいずれかの末端に（メタ）アクリロイル基を有さないポリウレタンが含まれることになる。そのため、この場合、ポリウレタン（Ａ）には、１つの末端にのみ（メタ）アクリロイル基を有するポリウレタンも含まれ得ることになる。
【００６７】
数基準で、ポリウレタン（Ａ）に含まれるポリウレタンの末端の９０〜１００％に（メタ）アクリロイル基が導入されていることが好ましく、９５〜１００％がより好ましく、１００％がさらに好ましい。（メタ）アクリロイル基の導入量が、イソシアナト基に対して、数基準で９０％以上であれば、粘着剤組成物を硬化して得られる粘着層の凝集力が十分に得られる。
【００６８】
＜２−３．粘着剤組成物に含まれる各成分の混合方法＞
ポリウレタン（Ａ）と、多官能性単量体（Ｂ）と、その他の単量体（Ｃ）と、光重合開始剤（Ｄ）と、必要に応じて添加される脂肪酸エステル、その他の添加剤、及び有機溶媒とを混合することで、粘着剤組成物を製造される。混合方法は、特に限定されないが、例えば、ホモディスパー、パドル翼等の攪拌翼を取り付けた攪拌装置を用いて行うことができる。
【００６９】
また、一度に全ての成分を加えて混合してもよく、成分ごとに複数回に分けて添加及び混合を繰り返してもよい。なお、常温において固体の成分がある場合は、溶媒に溶解させたもの、あるいは分散媒中に分散させたものとして添加する、あるいは、加熱して溶融させたものとして加えること等により、この成分が粘着剤組成物中に高い均一性で混合されやすくなる。
【００７０】
＜３．粘着シート＞
＜３−１．粘着シートの構成＞
本実施形態にかかる粘着シートは、基材の片面に、上記粘着剤組成物の硬化物を含む粘着層が形成されている。粘着層の厚みは、３〜１００μｍであることが好ましく、５〜５０μｍであることがより好ましく、１０〜３０μｍであることがさらに好ましい。粘着層の膜厚が３μｍ以上であれば粘着層の強度が十分であり、膜厚が１００μｍ以下であれば粘着層の膜厚の制御が容易である。
【００７１】
粘着層に含まれる粘着剤組成物の硬化物のゲル分率は８５〜１００質量％であることが好ましく、９０〜１００質量％であることがより好ましく、９５〜１００質量％であることがさらに好ましい。ここで、ゲル分率とは、溶媒に対する抽出不溶分の質量分率であり、ここで溶媒は、粘着剤組成物の硬化物のうち、架橋されていない成分を溶解できるものを選ぶ。なお、ゲル分率の具体的な測定方法の例は、実施例において後述する。粘着剤組成物の硬化物のゲル分率は、８５〜１００質量％であれば、粘着シートをはがした場合に被着体へ粘着層の一部等が残る、いわゆる糊残りを抑制することができる。
【００７２】
基材の材質は、粘着シートの用途に応じて適宜選択可能であるが、例えば樹脂フィルムが挙げられる。粘着シートが、例えば、製造工程における保護シートとして用いられ、被着体、すなわち製品の傷や異物の有無を検査する際に、保護シートがラミネートされた状態で行われる場合、基材は透明であることが好ましい。透明な基材としては、例えば、ポリエチレンテレフタレート、ポリエチレン、ポリプロピレン、ポリスチレン、ポリイミド、ポリビニルアルコール、ポリ塩化ビニル、セルロース等が挙げられる。
【００７３】
基材の厚さは、粘着シートの用途に応じて適宜選択可能であり、特に限定されないが、樹脂フィルムである場合、基材の厚さはハンドリング性及び強度の観点で、好ましくは５μｍ以上、より好ましくは１０μｍ以上、さらに好ましくは２０μｍ以上である。また、樹脂フィルムの可撓性を考えると、基材の厚さは、好ましくは２００μｍ以下であり、より好ましくは１５０μｍ以下であり、さらに好ましくは１００μｍ以下である。
【００７４】
また、基材としては、帯電防止処理されているものが好ましく用いられる。基材に施される帯電防止処理は、特に限定されないが、基材の少なくとも片面に帯電防止層を設ける方法、基材に帯電防止剤を練り込む方法などを用いることができる。さらに、粘着層を形成する基材の面には、必要に応じて、酸処理、アルカリ処理、プライマー処理、コロナ処理、プラズマ処理、紫外線処理、オゾン処理等の易接着処理をされていてもよい。
【００７５】
粘着シートには、粘着層を保護する目的で、粘着層の表面にセパレーターをラミネートすることが可能である。セパレーターの材料として、例えば、紙、プラスチックフィルムなどを用いることができるが、表面平滑性に優れる点からプラスチックフィルムが好適である。セパレーターとして用いるプラスチックフィルムは、上記した粘着層を保護し得るものであれば特に限定されず、例えば、ポリエチレン、ポリプロピレン、ポリエチレンテレフタレート、ポリブテン等が挙げられる。
【００７６】
＜３−２．粘着シートの製造方法＞
本実施形態にかかる粘着シートの製造方法は、例えば、基材に粘着剤組成物を塗布し、塗布した粘着剤組成物に紫外線を照射して光硬化させることにより得ることができる。
【００７７】
基材に粘着剤組成物を塗布する方法は、特に限定されず、適宜選択可能である。例えば、基材に粘着剤組成物を塗布する方法として、グラビアロールコーター、リバースロールコーター、キスロールコーター、ディップロールコーター、バーコーター、ナイフコーター、スプレーコーター、コンマコーター、ダイレクトコーター等の各種コーターを用いた方法、スクリーン印刷法等が挙げられる。
【００７８】
また、粘着剤組成物を光硬化させる際の、光源としてはブラックライト、低圧水銀灯、高圧水銀灯、超高圧水銀灯、メタルハライドランプ、キセノンランプ等が挙げられる。光の照射強度としては粘着剤組成物を充分に硬化させることができればよく、例えば、５０〜３０００ｍＷ／ｃｍ２であることが好ましい。なお、光の照射強度が弱いと硬化に時間がかかるため、生産性が低下する。
【００７９】
＜３−３．粘着シートの用途及び求められる性能＞
検査工程においては、製品または部品に保護シートがラミネートされた状態で、製品または部品の細かい異物や傷を十分に発見、あるいは検出できることが要求されることがある。また、保護シートは、スマートフォン、パソコン、テレビ等の液晶ディスプレイなどに用いられる偏光板、波長板、位相差板、光学補償フィルム、反射シート、輝度向上フィルム等の光学部品として用いられるプラスチックフィルムの表面を保護する目的で好適に用いられることもある。
【００８０】
本実施形態にかかる粘着シートが、これらような保護シートとして用いられる場合、粘着シートは曇りが少ない、すなわちヘイズが低いことが求められる。その場合、粘着シートのヘイズ値は２．０％以下あることが好ましく、１．５％以下であることがより好ましく、１．０％以下であることがさらに好ましい。粘着シートのヘイズ値の具体的な測定方法は実施例において後述する。
【００８１】
また、本実施形態にかかる粘着シートが、上記のような保護シートとして用いられる場合、粘着シートは輸送等の取扱い中に製品または部品から剥離しないようにするために、最低限の剥離強度が必要になる。一方で、粘着シートを製品または部品から剥離する場合は、剥離する作業を容易にするため、あるいは剥離中に製品または部品を変形または破損させないために、剥離強度を低くする必要がある。これらの観点から、粘着シートの剥離強度は、１〜２５ｇｆ／２５ｍｍであることが好ましく、４〜２０ｇｆ／２５ｍｍであることがより好ましく、７〜１５ｇｆ／２５ｍｍであることがさらに好ましい。粘着シートの剥離強度の具体的な測定方法は実施例において後述する。
【実施例】
【００８２】
以下、実施例により本発明を詳細に説明する。本発明は、以下に示す実施例によって何ら限定されるものではない。なお、以下の実施例において、得られたポリウレタン（Ａ）の重量平均分子量は、ゲル・パーミエーション・クロマトグラフィー（昭和電工株式会社製Ｓｈｏｄｅｘ  ＧＰＣ−１０１、以下、ＧＰＣとする。）により測定されたポリスチレン換算の値である。ＧＰＣの測定条件は以下のとおりである。
カラム：昭和電工株式会社製ＬＦ−８０４
カラム温度：４０℃
試料：ポリウレタン（Ａ）の０．２質量％テトラヒドロフラン溶液
流量：１ｍｌ／分
溶離液：テトラヒドロフラン
検出器：ＲＩ検出器（示差屈折率検出器）【００８３】
＜ポリウレタン（Ａ）の合成＞
（Ａ−１）
温度計、撹拌器、滴下ロート、乾燥管付き冷却管を備えた反応器に、ジフェニルメタンジイソシアネートの水素添加物（デスモジュールＷ、住化コベストロウレタン製）を２１ｍｏｌ（５．５１ｋｇ）、及び水酸基価が５６ｍｇＫＯＨ／ｇのヒドロキシ基を末端に有するポリプロピレングリコールＤ−２０００（三井化学製、数平均分子量２０００）を２０ｍｏｌ（４０．１ｋｇ）仕込んだ。その後、この反応器を６０℃まで昇温して４時間反応させ、イソシアナト基を両末端に有するポリウレタンを得た。【００８４】
続いて、２−ヒドロキシエチルアクリレート２ｍｏｌ（２３２ｇ）を加えた。その後、四つ口フラスコを７０℃まで昇温して２時間反応させ、アクリロイル基を末端に有するポリウレタン（Ａ−１）を得た。このポリウレタン（Ａ−１）は、ＩＲにより分析され、イソシアナト基由来のピークが消失したことが確認されたことから、全ての末端にアクリロイル基を有するものと考えられる。得られたポリウレタン（Ａ−１）の重量平均分子量は、７０，０００であった。【００８５】
（Ａ−２）    
ジフェニルメタンジイソシアネートの水素添加物に代えてイソホロンジイソシアネート（デスモジュールＩ、住化コベストロウレタン製）２１ｍｏｌ（４．６７ｋｇ）を用いること以外はポリウレタン（Ａ−１）の合成法と同様にして、アクリロイル基を全ての末端に有するポリウレタン（Ａ−２）を得た。得られたポリウレタン（Ａ−２）の重量平均分子量は、６７，０００であった。【００８６】
（Ａ−３）    
ジフェニルメタンジイソシアネートの水素添加物を８ｍｏｌ（２．１ｋｇ）、及び水酸基価が５６ｍｇＫＯＨ／ｇのヒドロキシ基を末端に有するポリプロピレングリコールＤ−２０００（三井化学製、数平均分子量２０００）を７ｍｏｌ（１４．０ｋｇ）に変えたこと以外はポリウレタン（Ａ−１）の合成法と同様にして、アクリロイル基を全ての末端に有するポリウレタン（Ａ−３）を得た。得られたポリウレタン（Ａ−３）の重量平均分子量は、３５，０００であった。【００８７】
（Ａ−４）    
ジフェニルメタンジイソシアネートの水素添加物を４ｍｏｌ（１．０５ｋｇ）、水酸基価が５６ｍｇＫＯＨ／ｇのヒドロキシ基を末端に有するポリプロピレングリコールＤ−２０００（三井化学製）を３ｍｏｌ（６．０ｋｇ）に変えたこと以外はポリウレタン（Ａ−１）の合成法と同様にして、アクリロイル基を全ての末端に有するポリウレタン（Ａ−３）を得た。得られたポリウレタン（Ａ−３）の重量平均分子量は、１２，０００であった。【００８８】
＜粘着剤組成物の調製＞
ポリウレタン樹脂（Ａ）、多官能性単量体（Ｂ）、その他の単量体（Ｃ）、光重合開始剤（Ｄ）、及び添加剤を、表１〜２に記載の組成で配合し、２５℃でディスパーを用いて混合し、実施例１〜１４、比較例１〜２にかかる粘着剤組成物を調製した。【００８９】
＜粘着シートの作製＞
実施例１〜１４
及び比較例１〜２について同じ方法で、片面に光学用ＰＥＴフィルムの基材を有する粘着シートを作製した。まず、アプリケーターを用いて、調整した粘着剤組成物を、厚さ５０μｍの光学用ＰＥＴフィルム（東洋紡株式会社製Ａ４３００）上に塗布し、塗布された粘着剤組成物の上から、厚さ７５μｍの剥離ＰＥＴフィルム（東洋紡株式会社製Ｅ７００６）で覆った。次に、紫外線照射装置（アイグラフィックス株式会社製、ＵＶ照射装置３ｋＷ、高圧水銀ランプ）を用い、剥離ＰＥＴフィルムで覆われたシートを、剥離ＰＥＴフィルム側の面から紫外線を照射して粘着剤組成物を光硬化させた。紫外線の照射距離は２５ｃｍ、ランプ移動速度は１．０ｍ／分、照射量は１０００ｍＪ／ｃｍ２である。硬化後の粘着層の厚さはダイヤルゲージを用いて、粘着シートの厚さを測定した後、この測定値から基材の厚さ５０μｍを引いて算出した。ダイヤルゲージの測定面は、直径５ｍｍの円形の平面で、測定力は０．８Ｎとした。実施例１〜１４、比較例１〜２のいずれにおいても２０μｍであった。【００９０】
【表１】
2019069746.tif 000003
【００９１】
【表２】
2019069746.tif 000004
【００９２】
＜粘着剤組成物及び粘着シートの評価＞
実施例１〜１４及び比較例１〜２にかかる粘着剤組成物及び粘着シートについて、ゲル分率、透明性、剥離強度、ラミネート性（濡れ性）、及び被着体への糊残りを以下に記載する方法により評価した。結果を表１〜２に示した。【００９３】
（ゲル分率）
まず、アプリケーターを用いて、実施例１〜１４及び比較例１〜２のそれぞれにかかる粘着剤組成物を、硬化後の粘着層の厚さが５０μｍとなるように５０μｍ厚の剥離ＰＥＴフィルム（東山フィルム株式会社製ＨＹ−Ｓ１０）に塗布した。なお、粘着層の厚さの確認方法は、粘着シートの作製の項で上記した測定方法と同様である。【００９４】
次に、上記剥離ＰＥＴフィルム上の粘着剤組成物の上から、７５μｍ厚の剥離ＰＥＴフィルム（東洋紡株式会社製Ｅ７００６）で覆った。次に、紫外線照射装置（アイグラフィックス株式会社製、ＵＶ照射装置３ｋＷ、高圧水銀ランプ）を用い、両面が剥離ＰＥＴフィルムで覆われた粘着剤組成物を、７５μｍ厚の剥離ＰＥＴフィルム側の面から紫外線を照射して粘着剤組成物を光硬化させた。紫外線の照射距離は２５ｃｍ、ランプ移動速度は１．０ｍ／分、照射量は１０００ｍＪ／ｃｍ２である。【００９５】
作製したシートを１００ｍｍ×１００ｍｍの大きさに切り取り、粘着剤組成物の硬化物から両面の剥離ＰＥＴフィルムを剥離して、測定用サンプルとした。この測定用サンプルを５０ｍｌのトルエンに２５℃で２４時間浸漬した後、８０℃で５時間乾燥させ、トルエン浸漬前後の測定用サンプルの質量から、下記の式（１）によりゲル分率を算出した。結果を表１〜２に示した。
ゲル分率（質量％）＝[Ａ／Ｂ]×１００  （１）
Ａ：測定用サンプルのトルエン浸漬後における乾燥質量（トルエンの質量は含まない）
Ｂ：測定用サンプルのトルエン浸漬前の質量【００９６】
（ヘイズ値）
実施例１〜１４及び比較例１〜２のそれぞれで作製した粘着シートを５０ｍｍ×５０ｍｍの大きさに切り取り、剥離ＰＥＴフィルムを剥離した。その後、露出した粘着剤層の全面を、ガラス板にラミネートして、質量２ｋｇ（荷重１９．６Ｎ）のゴムローラー（直径：８５ｍｍ、幅：５０ｍｍ）を１往復させて、測定用サンプルを作製した。この測定用サンプルについて、ヘイズメーター（ＮＭ−１５０（株式会社村上色彩技術研究所製））を用いてヘイズ値の測定を行った。ヘイズ値（％）は拡散透過率を全光線透過率で除し、１００を乗じて算出した。なお、測定は同じサンプルで３箇所行い、それらの平均値をヘイズ値とした。【００９７】
（剥離強度）
実施例１〜１４及び比較例１〜２のそれぞれで作製した粘着シートを２５ｍｍ×１５０ｍｍの大きさに切り取り、剥離ＰＥＴフィルムを剥がした。その後、露出した粘着剤層の全面を、ガラス板にラミネートして、質量２ｋｇ（荷重１９．６Ｎ）のゴムローラー（直径：８５ｍｍ、幅：５０ｍｍ）を１往復させて、測定用サンプルを作製した。
得られた測定用サンプルを、温度２３℃及び相対湿度５０％の環境下に１時間放置した。その後、ＪＩＳ  Ｋ  ６８５４−２に準じて、剥離速度０．３ｍ／分、及び３０ｍ／分で１８０°方向の引張試験を行って、保護フィルムのガラス板に対する剥離強度（ｇ／２５ｍｍ）を測定した。【００９８】
（ラミネート性） 
図１は、粘着シート１０のラミネート性評価方法を示した平面図であり、図２は、図１におけるＡ−Ａ断面図である。粘着シート１０を２０ｍｍ×１００ｍｍの大きさに切り取り、剥離ＰＥＴフィルムを剥がす。次に、粘着シート１０の長手方向の一端から１５ｍｍまでの範囲で粘着層１２をガラス基板３０に貼り合わせ、粘着部分をガラス基板３０に固定し、図２に示すように、粘着シート１０の他端を持ち上げる。粘着部分の固定方法としては、図１に示すように粘着シート１０の上記一端から１５ｍｍまでの範囲で粘着シート１０の上面を、かつ粘着シート１０の幅方向の両方の外側においてはガラス基板３０を覆うようにセロハンテープ２０が貼り付けられる。【００９９】
この状態から、粘着シートの他端を解放し、粘着シートの自重で粘着層全体がガラス板に密着するまでの時間を測定し、実施例１〜１４及び比較例１〜２にかかる粘着シートのラミネート性を下記基準で評価した。
（ラミネート性の評価基準）
◎：密着するまで５秒未満
○：密着するまで５秒以上、１０秒未満
△：密着するまで１０秒以上、１５秒未満
×：密着するまで１５秒以上、または密着しない【０１００】
（糊残り） 
粘着シートを５０ｍｍ×５０ｍｍの大きさに切り取り、剥離ＰＥＴフィルムを剥がした。次に露出した粘着面をガラス板にラミネートし、これをサンプルとした。このサンプルを８５℃、相対湿度８５％で３日間放置した後、ガラス板から粘着シートを剥がし、ガラス板の表面への糊残りを目視で確認し、下記基準で評価した。
（糊残りの評価基準）
○：ガラス板の表面が貼り合せ前と比較して変化なし。
△：ガラス板の表面に糊残りがわずかに確認される。 
×：ガラス板の表面に糊残りがはっきりと確認される。【０１０１】
＜実施例及び比較例の評価結果＞
以上の実施例及び比較例によれば、ポリウレタン（Ａ）として、重量平均分子量が１２０００のポリウレタン（Ａ−４）を用いた比較例１の組成物は、ラミネート性が不十分で、糊残りも見られた。また、多官能性単量体（Ｂ）を含まない比較例２の組成物は、剥離強度が高すぎ、ラミネート性も不十分であった。
【符号の説明】
【０１０２】
１０…粘着シート
２０…セロハンテープ
３０…ガラス基板
１２…粘着層
１４…基材。
【図１】
2019069746.tif 000005
【図２】
2019069746.tif 000006
【国際調査報告】
2019069746.tif 000007
2019069746.tif 000008
2019069746.tif 000009
2019069746.tif 000010